(57)【要約】    【課題】  気密容器の封止時に発生する初期黒化を抑制して気密容器の白濁、黒化や放電のちらつきなどの不具合発生を防止した高圧放電ランプ、その製造方法およびこれらに用いる高圧放電ランプ用電極を提供する。    【解決手段】  高圧放電ランプＨＰＤＬは、耐火性で透光性の気密容器１と、Ｗを主成分として気密容器１の内部に離間対向して封装され、少なくとも電極主部における表面のＷの酸化層の深さが２０ｎｍ以下、好ましくは表面から深さ５ｎｍにおけるＷの酸化率が３０ＡＣ％以下の一対の電極１ｂ、１ｂと、気密容器１の放電空間１ｃ内に封入された放電媒体とを具備している。  上記Ｗの酸化層は、ＸＰＳ(X-ray Photoelectron Spectroscopy:Ｘ線光電子分光法)により測定され、２０ＡＣ％以上の領域をいう。なお、ＡＣ％とはatomic concentrate % の略で、Ｗの酸化物の原子数のＷおよびＷの酸化物の総原子数に対する％をいう。【選択図】    図２
2005123161.tif 000002
【特許請求の範囲】
【請求項１】
耐火性で透光性の気密容器と；
タングステン（Ｗ）を主成分として気密容器の内部に離間対向して封装され、表面におけるＷの酸化層の深さが２０ｎｍ以下の一対の電極と；
気密容器の放電空間内に封入された放電媒体と；
を具備していることを特徴とする高圧放電ランプ。
【請求項２】
耐火性で透光性の気密容器と；
タングステン（Ｗ）を主成分として気密容器の内部に離間対向して封装され、表面から深さ５ｎｍにおけるＷの酸化率が３０ＡＣ％以下の一対の電極と；
気密容器の放電空間内に封入された放電媒体と；
を具備していることを特徴とする高圧放電ランプ。
【請求項３】
耐火性で透光性の気密容器を準備する第１の工程と；
タングステン（Ｗ）を主成分として気密容器の内部に離間対向して封装され、表面におけるＷの酸化層の深さが２０ｎｍ以下の一対の電極を準備する第２の工程と；
第１の工程によって準備した一対の電極を気密容器の内部に離間対向して封装して気密容器の内部に放電空間を形成する第３の工程と；
気密容器の放電空間内に放電媒体を封入する第４の工程と；
を具備していることを特徴とする高圧放電ランプの製造方法。
【請求項４】
酸化層の深さが２０ｎｍ以下であることを特徴とする高圧放電ランプ用電極。
【請求項５】
表面から深さ５ｎｍにおけるＷの酸化率が３０ＡＣ％以下であることを特徴とする高圧放電ランプ用電極。
【発明の詳細な説明】
【技術分野】
【０００１】
本発明は、例えばメタルハライドランプのような高圧放電ランプ、その製造方法およびこれらに用いる高圧放電ランプ用電極に関する。
【背景技術】
【０００２】
高圧放電ランプは、耐火性で透光性の気密容器の内部に形成される放電空間内に一対の電極を封装し、金属蒸気などを主体とする放電媒体を封入している。一対の電極は、気密容器の両端に一体に形成された細長い一対の封止部の内部に気密に埋設した封着金属箔にその基端を溶接により接続し、中間部を封止部に緩く支持させ、先端の電極主部を放電空間内に突出させるなどにより放電空間に臨ませた構造とするのが一般的である。
【０００３】
種々の用途に高圧放電ランプが用いられているが、その中でも自動車前照灯に使用する小形で、高出力形の高圧放電ランプは、気密容器の内容積が小さくて、点灯時の放電媒体の圧力が高く、しかも動作温度が高いという特徴があるため、気密容器の内部に封装ないし封入される各部材から放出される不純物や不純ガスが高圧放電ランプの光束維持率や寿命に与える影響が相対的に大きくなる。
【０００４】
また、自動車前照灯用の高圧放電ランプは、点灯開始直後の光量が所要値より少ないという課題があり、その解決のために点灯開始直後には安定時の数倍の電力を投入するように制御する。このために、点灯開始直後に安定時の数倍の電流を電極間に通流させて、光量増加を加速させるという高圧放電ランプの急速立ち上げを行い、かつ、迅速に安定状態へ移行させるように構成している。
【０００５】
一方、自動車前照灯用やスポット照明用などのメタルハライドランプに用いられている内容積０．１ｃｃ以下の高圧放電ランプは、相対向する一対の電極を備えた発光管内に希ガス、発光金属のハロゲン化物および水銀を封入した構成が一般的であり、比較的高効率で、高演色性であるため広く使用されている（以下、便宜上「水銀入りランプ」という。）。しかしながら、環境問題が深刻化してきている現在、照明分野においても、環境負荷が大きい水銀をランプから減少させ、さらに廃絶することは非常に重要なことと考えられている。この課題に対して、メタルハライドランプにおいても、水銀を用いないための提案が既にいくつかなされている（例えば、特許文献１参照。）。特許文献１においては、水銀に代えてＺｎＩ２などの蒸気圧の高い物質を発光物質のハロゲン化物、例えばＳｃＩ３−ＮａＩに加えて封入することにより、水銀入りランプと同等の電気特性と発光特性が得られている。
【特許文献１】特開平１１−２３８４８８号公報
【発明の開示】
【発明が解決しようとする課題】
【０００６】
ところが、特許文献１に記載されているような水銀を封入しない高圧放電ランプ（以下、便宜上「水銀フリーランプ」という。）は、上記のように水銀入りランプとほぼ同等の電気特性とはいえ、全く同一というわけではなく、そのランプ電圧が水銀入りランプに比べて低いという傾向があるので、同程度のランプ電力を投入する場合、ランプ電流の値が相当に大きくなる。このため、電極の温度が過剰になって、電極に吸蔵されている不純ガスや電極表面側の酸化物が分解して酸素を多く放出しやすい。
【０００７】
また、自動車前照灯用のメタルハライドランプにおいては、上述したように点灯直後に安定点灯時に比べて非常に大きなランプ電流を通流させる。特に水銀フリーランプにあっては、点灯直後に水銀入りランプよりさらに大きな電流を、しかも数秒間にわたり継続して流すために、電極の温度が一層過剰になりやすい。
【０００８】
本発明者は、自動車前照灯用のように気密容器が小形で、高出力であり、ランプ電流が相対的に大きくて点灯時の内部圧力が大きくて、かつ、温度が高くなるメタルハライドランプにおいて、気密容器が点灯初期に黒化してしまう不具合を低減するための研究開発に取り組む中で、電極から蒸発(飛散)する飛散物質に注目して調査をした結果、電極表面部分の酸化物層の厚さが気密容器の黒化現象に大きく影響することを見出した。すなわち、酸化物層の深さが小さいほど電極からの飛散物質量が少なくなり、外観性の悪化および初期光束の低下を抑制し、光束維持率が改善される。
【０００９】
本発明は、自動車前照灯用のように気密容器が小形で、高出力であり、ランプ電流が相対的に大きくて点灯時の内部圧力が大きくて、かつ、温度が高くなるメタルハライドランプに特に好適であって、気密容器の封止時に発生する初期黒化を抑制して気密容器の白濁、黒化や放電のちらつきなどの不具合発生を防止した高圧放電ランプ、その製造方法およびこれらに用いる高圧放電ランプ用電極を提供することを目的とする。
【００１０】
また、本発明は、加えて水銀フリーで自動車前照灯用のメタルハライドランプに好適な高圧放電ランプ、その製造方法およびこれらに用いる高圧放電ランプ用電極を提供することを他の目的とする。
【課題を解決するための手段】
【００１１】
請求項１に係る発明の高圧放電ランプは、耐火性で透光性の気密容器と；タングステン（Ｗ）を主成分として気密容器の内部に離間対向して封装され、表面におけるＷの酸化層の深さが２０ｎｍ以下の一対の電極と；気密容器の放電空間内に封入された放電媒体と；を具備していることを特徴としている。
【００１２】
本発明および以下の各発明において、特に指定しない限り用語の定義および技術的意味は次による。
【００１３】
＜気密容器容器について＞    気密容器は、耐火性で透光性であり、好ましくは包囲部および一対の封止部を備えている。「耐火性」とは、放電ランプの通常の作動温度に十分耐える意味である。したがって、気密容器は、耐火性を備える材料であり、かつ、放電によって発生した所望波長域の可視光を外部に導出することができれば、どのようなもので作られていてもよいが、好適には石英ガラスなどを用いて形成する。なお、必要に応じて、気密容器の内面に耐ハロゲン性または耐ハロゲン化物性の透明性被膜を形成するか、気密容器の内面を改質することが許容される。
【００１４】
また、包囲部は、その内部に内容積０．１ｃｃ以下の適当な形状をなした放電空間、例えば自動車前照灯に用いる高圧放電ランプおいて好適には内容積０．０５ｃｃ以下、例えば０．０２５ｃｃで、かつ、放電空間が細長く形成されている。なお、細長い放電空間としては、例えば放電空間を円柱状にすることができる。これにより、アークが水平点灯においては上方へ湾曲しようとするために、放電容器の上側の内面に接近するので、放電容器の上部の温度上昇が早くなる。
【００１５】
さらに、包囲部は、その肉厚を比較的大きくすることができる。すなわち、電極間距離のほぼ中央部の肉厚をその両側の肉厚より大きくすることができる。これにより、放電容器の伝熱が良好になって放電容器の放電空間の下部および側部内面に付着している放電媒体の温度上昇が早まるために、光束立ち上がりが早くなる。
【００１６】
一対の封止部は、包囲部を封止するとともに、電極の軸部がここに支持され、かつ、点灯回路から電流を電極へ気密に導入するのに寄与する手段であり、包囲部の両端から一体に延在している。そして、電極を封装し、かつ、点灯回路から電流を電極へ気密に導入するために、内部に適当な気密封止導通手段、好適には封着金属箔を気密に埋設している。
【００１７】
なお、封着金属箔は、封止部の内部に埋設されて封止部が気密容器の包囲部の内部を気密に維持するのに協働しながら電流導通導体として機能するための手段であり、気密容器が石英ガラスからなる場合、材料としてはモリブデンが最適である。モリブデンは、約３５０℃になると酸化するので、外部側の端部の温度がこれより温度が低くなるように埋設される。封着金属箔を封止部に埋設する方法は、特段限定されないが、例えば減圧封止法および／またはピンチシール法などを採用することができる。内容積が０．１ｃｃ以下、好適には０．０５ｃｃ以下の小形で、かつ、キセノンなどの希ガスを室温で５気圧以上、さらに好ましくは８気圧以上の圧力で封入する自動車前照灯などに用いる高圧放電ランプの場合は、両者を組み合わせるのと好適である。
【００１８】
＜一対の電極について＞    一対の電極は、タングステン（Ｗ）を主成分とする耐火性で、かつ、導電性の材料により形成され、かつ、その表面におけるＷの酸化層の深さが２０ｎｍ以下、好ましくは１５ｎｍ以下、より好ましくは１０ｎｍ以下になっている。ここで、酸化層とは、Ｗの酸化率が２０ＡＣ％以上の層をいう。なお、Ｗの酸化率における「ＡＣ％」とは、atomic concentrate % の略であり、ＸＰＳ（X-ray Photoelectron Spectroscopy：Ｘ線光電子分光法）により測定され、その結果４００×４００μｍの面積において深さ２〜３ｎｍ、より正確には５ｎｍの範囲中に存在する酸化物の原子数のＷおよびＷの酸化物の総原子数に対する％として得られる数値である。ＸＰＳにおいては、アルゴンビームを照射して試料の表面を所望の深さまで掘削してから、Ｘ線を試料に照射したときに当該照射部の原子や分子から放出される光電子を測定する。このときに放出される光電子は、原子または分子ごとに特有の結合エネルギー値（binding
energy）（ｅＶ）を有しており、この値を測定することで元素の定量および定性の測定が可能になる。なお、分子の場合、結合状態によってもこのエネルギー値は異なった値として測定される。
【００１９】
また、一対の電極は、それぞれ気密容器の両端内部に封装されて電極主部が気密容器内において離間対向している。高圧放電ランプが、その放電空間の内容積が０．１ｃｃ以下のように小形の場合には、一対の電極の先端間に形成される空隙の距離であるところの電極間距離が５ｍｍ以下に設定される。なお、自動車前照灯用のメタルハライドランプの場合、規格により中心値で４．２ｍｍと規定されている。
【００２０】
さらに、一対の電極は、タングステン（Ｗ）を主成分としていればその材質は自由であるが、例えば純Ｗ、タングステン−レニウム（Ｗ−Ｒｅ）合金、ドープドタングステンなどの耐火金属製の軸部を備え、その軸部の基端部が封着金属箔に溶接されるなどして封止部に埋設などの手段によって固定され、中間部が好ましくは気密容器の封止部により緩く支持され、中間部の一部および先端部が気密容器の放電空間に臨むように放電空間の両端に離間対向して配設される。ドープドタングステンとしては、例えばトリウム（Ｔｈ）、スカンジウム（Ｓｃ）、アルミニウム（Ａｌ）、カリウム（Ｋ）およびケイ素（Ｓｉ）などのグループから選択された一種または複数種を含有するものを用いることができる。この場合、一般的には、Ｔｈは酸化物として１．７質量％以下程度含有される。また、Ａｌ、ＫおよびＳｉは１００ｐｐｍ程度以下が含有される。
【００２１】
さらにまた、電極は、交流および直流のいずれで作動するように構成してもよい。交流で作動する場合、一対の電極は同一構造とする。また、自動車前照灯に用いるメタルハライドランプの場合、要すれば電極の先端部近傍を軸部より径大にしたり、電極の先端部を半球状にしたり、切頭円錐形状にしたりすることもできる。すなわち、ランプの点滅回数が非常に多くなるとともに、また始動時には定常時より大きな電流を流すので、これに対応して電極全体を径大にすると、電極軸に接触している気密容器の構成材料が点滅のたびに熱応力を受けてクラックを生じやすい。そこで、電極の先端部近傍に径大部を形成することで、電極を点滅に対応させることができるが、軸部は径大になっていないから、クラックを生じにくい。また、電極の先端部を半球状にしたり、切頭円錐形状にしたりすることにより、放電アークの起点が安定しやすくなり、放電のちらつきが低減する。さらに、直流で作動する電極の場合、一般に陽極は温度上昇が激しいから、先端部近傍に径大部を形成すれば、放熱面積を大きくすることができるとともに、頻繁な点滅に対応することができる。これに対して、陰極は必ずしも径大部を形成する必要がない。
【００２２】
＜放電媒体について＞    本発明において、放電媒体は、一般的には発光物質が金属蒸気およびガス（例えばキセノンランプの場合）のいずれであってもよい。発光金属の金属蒸気源として単体の発光金属、例えば水銀（高圧水銀ランプの場合）を、または発光金属のハロゲン化物（メタルハライドランプの場合）を封入することができる。また、発光金属に加えてランプ電圧形成物質として水銀や蒸気圧が比較的高い金属のハロゲン化物（水銀フリーランプの場合）を封入することができる。さらに、上記の各ランプ共通に始動ガスおよび緩衝ガスとして希ガスを用いることができる。
【００２３】
次に、本発明の高圧放電ランプを実施するのに好適な形態である自動車前照灯用のメタルハライドランプである水銀フリーランプの放電媒体について説明する。この形態における放電媒体は、金属ハロゲン化物およびキセノンを含み、水銀を本質的に含まない。
【００２４】
金属ハロゲン化物は、発光金属およびランプ電圧形成用金属のハロゲン化物を含んでいる。発光金属のハロゲン化物は、特段限定されないが、好適にはナトリウム（Ｎａ）およびスカンジウム（Ｓｃ）を主成分とするハロゲン化物であり、所望によりインジウム（Ｉｎ）や希土類金属などのハロゲン化物やセシウム（Ｃｓ）のハロゲン化物を添加することができる。なお、Ｉｎは、発光物質およびランプ電圧形成物質のいずれとしても寄与する。そして、Ｉｎの発光は、メタルハライドランプにおける発光の色度調整用としても作用する。また、Ｃｓは、アークを太くして、所望の光学特性を得るのに効果的である。
【００２５】
ランプ電圧形成用金属のハロゲン化物は、蒸気圧が比較的高くてランプ電圧を形成するのに効果的に寄与する金属、例えば亜鉛（Ｚｎ）、マグネシウム（Ｍｇ）、コバルト（Ｃｏ）、クロム（Ｃｒ）、マンガン（Ｍｎ）、アンチモン（Ｓｂ）、レニウム（Ｒｅ）、ガリウム（Ｇａ）、スズ（Ｓｎ）、鉄（Ｆｅ）、アルミニウム（Ａｌ）、チタン（Ｔｉ）、ジルコニウム（Ｚｒ）およびハフニウム（Ｈｆ）のグループから選択された一種または複数種のハロゲン化物を用いることができる。これらの金属ハロゲン化物を選択的に適量封入することにより、ランプ電圧を所要範囲に高めることができる。それにより、メタルハライドランプの電気特性を所望に設定できるので、比較的少ないランプ電流で所要のランプ電力を投入することが可能になる。なお、最適にはＺｎのハロゲン化物である。Ｚｎは、蒸気圧が比較的高いとともに、化学的に安全であり、しかも、安価に、かつ、工業的規模で容易に入手することができる物質である。また、Ｚｎの発光は、メタルハライドランプの発光色度の調整用としても寄与させることができる。
【００２６】
ハロゲン化物を構成するハロゲンは、反応性に関してハロゲンの中でヨウ素が最も適当であり、少なくとも上記主発光金属は、主としてヨウ化物として封入される。しかし、要すれば、ヨウ化物および臭化物のように異なるハロゲンの化合物を併用することもできる。
【００２７】
キセノン（Ｘｅ）は、室温で５気圧以上の圧力で封入する。また、Ｘｅは、始動ガスおよび緩衝ガスとして作用するとともに、上記の圧力で封入することにより、点灯直後において発光金属のハロゲン化物の蒸気圧が高くなっていないときに、発光物質としても作用する。なお、所望により、アルゴン（Ａｒ）またはクリプトン（Ｋｒ）などを添加することができる。Ｘｅの封入圧力は、好適には８〜１５気圧である。これにより、メタルハライドランプのランプ電圧が高くなり、同一ランプ電流に対してランプ入力を大きくして、光束立ち上がり特性を向上させることができる。光束立ち上がり特性が良好であることは、どのような使用目的であっても好都合である。
【００２８】
本形態において、「本質的に水銀を含まない」とは、水銀を全く封入していないだけでなく、気密容器の内容積１ｃｃ当たり２ｍｇ未満、好ましくは１ｍｇ以下の水銀が存在していることを許容するという意味である。しかし、水銀を全く封入しないことは環境上望ましいことである。従来のように水銀蒸気によって放電ランプの電気特性を維持する場合には、短アーク形においては気密容器の内容積１ｃｃ当たり２０〜４０ｍｇ、さらに場合によっては５０ｍｇ以上封入していたことからすれば、本発明は水銀量が実質的に頗る少ないといえる。
【００２９】
＜本発明の作用について＞    本発明においては、電極表面におけるタングステン酸化物（ＷｘＯｙ  ただし、ｘ、ｙはＷとＷＯ３の中間の状態での価数）からなる不純物が従来に比較して顕著に低減しているので、気密容器の封止時などのランプ製造時に電極からタングステン酸化物が飛散することによって気密容器の内表面に初期黒化が発生することが防止され、高圧放電ランプの光束維持率が改善される。また、初期黒化が発生すると、場合によっては気密容器の内部に熱が蓄積されて気密容器が膨れたり、破裂したりする不都合も生じやすくなるが、本発明によれば、このような不都合も抑制される。
【００３０】
ところで、初期黒化は、電極の主として表面物質が飛散して気密容器の電極近傍部位に付着することによって発生するものであり、Ｗの酸化率が高いほどスパッタによる飛散量が多くなり、黒化しやすくなることが実験の結果明らかになった。これはＷが酸化すると、金属状態のときに比べて蒸発点が低くなり、蒸発(スパッタ)しやすくなるためと考えられる。Ｗの酸化率は、電極の表面側に近づくにつれて大きくなるものであるため、電極主部の表面におけるＷの酸化層が２０ｎｍを超えて厚く形成されていると、電極物質が蒸発（スパッタ）しやすくなり、その結果電極の飛散物質の量も多くなって黒化が発生する傾向にある。また、黒化が発生すると、放電によって発生した光の気密容器の外部への透過を阻害するので、光束が低下する。さらに、放電のちらつきは、Ｗ酸化物の蒸気が影響して発生すると考えられる。
【００３１】
本発明における「酸化層の深さ」とは、上述のようにＸＰＳで測定し、Ｗの酸化率が２０ＡＣ％未満となったときの測定用開始地点の表面からの深さである。したがって、表面から２０ｎｍの深さまで掘削し、その地点の表面からＸＰＳで２〜３ｎｍ、好ましくは５ｎｍの深さにおける酸化率が２０ＡＣ％未満であるものは、２０ＡＣ％以上となる酸化層の深さが２０ｎｍ以下といえるから本発明の範囲に属することになる。
【００３２】
なお、高圧放電ランプが本発明の構成を具備しているか否かは、販売時点において未点灯の高圧放電ランプについて、気密容器の放電空間内に露出している先端部を除いた中間部の一部をＸＰＳにより測定して判定するものとする。
【００３３】
＜本発明のその他の構成について＞    以下に示す構成を選択的に付加することにより、高圧放電ランプの性能が向上したり、機能が増加したりする。
【００３４】
１．  外管について    外管は、石英ガラスまたはハイシリケートガラスなどからなり、その内部に発光管の少なくとも主要部をその収納する手段である。そして、発光管から外部へ放射される紫外線を遮断し、機械的に保護し、かつ、発光管の気密容器を手で触れることで人の指紋や脂肪が付いて失透の原因とならないようにしたり、あるいは発光管を保温したりたりする。また、外管の内部は、その目的に応じて外気に対して気密に封止してもよいし、外気と同程度または減圧された空気または不活性ガスが封入されていてもよい。さらに、要すれば、外気に連通していてもよい。さらに、外管の外面または内面に遮光膜を配設することもできる。なお、発光管は、気密容器、一対の電極および放電媒体を備えて形成されている。
【００３５】
また、外管を形成する際に、外管の両端を気密容器の両端から管軸方向に延在する封止部にガラス溶着させることによって外管を気密容器で支持するように構成することができる。
【００３６】
２．口金について  口金は、高圧放電ランプを点灯回路に接続したり、加えて機械的に支持したりするのに機能する。
【００３７】
３．イグナイタについて  イグナイタは、高電圧パルス電圧を発生し、これを高圧放電ランプに印加して、その始動を促進する手段であり、所望により口金の内部に収納するなどにより、高圧放電ランプと一体化することができる。
【００３８】
４．始動補助導体について  始動補助導体は、電極近傍における電界強度を高くして、高圧放電ランプの始動を支援する手段であり、その一端を他方の電極と同電位個所に接続し、他端を一方の電極近傍における気密容器の外面に配設する。
【００３９】
＜本発明の高圧放電ランプの好適な用途について＞    本発明の高圧放電ランプの好適な用途は、自動車前照灯装置に用いる光源である。この場合の自動車前照灯装置は、自動車前照灯装置と；自動車前照灯装置本体に配設された請求項１記載の高圧放電ランプと；高圧放電ランプを点灯する点灯回路と；を具備していることを特徴としている。
【００４０】
本発明において、「自動車前照灯装置本体」とは、例えば自動車前照灯装置から高圧放電ランプおよび点灯回路を除いた残余の全ての部分を意味する。
【００４１】
高圧放電ランプは、水銀入りランプおよび水銀フリーランプのいずれであってもよい。
【００４２】
点灯回路は、高圧放電ランプを点灯する手段であり、電子化されたものが好適であるが、要すればコイルおよび鉄心を主体とするものであってもよい。また、水銀フリーランプの場合、車両用ヘッドライトに用いる点灯回路は、高圧放電ランプ、例えばメタルハライドランプの点灯直後４秒までの最高入力電力を安定時のランプ電力の２〜４倍、好適には２．５〜４倍とすることにより、光束立ち上がりを自動車前照灯装置用として必要な範囲内に入るように早くすることができる。なお、希ガスとしてのキセノン（Ｘｅ）の封入圧を５〜１５気圧の範囲でＸ（気圧）とし、メタルハライドランプの点灯直後４秒までの最高入力電力をＡＡ（Ｗ）としたとき、ＡＡが下式を満足するように構成することにより、点灯直後４秒までの光束立ち上がりを早めて自動車用ヘッドライトに必要なヘッドライト前面の代表点での光度８０００ｃｄを得ることができる。
【００４３】
ＡＡ＞−２．５Ｘ＋１０２．５
上記のようにＸｅ封入圧と最高入力電力とが直線的な関係になるのは、蒸気圧の低い放電媒体のみであるから、始動後４秒後の時点ではＸｅの発光が圧倒的になっているからである。Ｘｅの発光量は、その封入圧とその時の電力とで決まるので、Ｘｅ圧が低ければ、入力電力を多くすればよい。反対に、Ｘｅ圧が高ければ、入力電力を少なくすればよい。なお、本発明において、高圧放電ランプの点灯は、交流点灯および直流点灯のいずれであってもよい。
また、点灯回路は、所要により無負荷出力電圧を２００Ｖ以下に構成することができる。水銀を本質的に封入しない高圧放電ランプ、例えばメタルハライドランプは、一般に水銀封入のメタルハライドランプに比較して、ランプ電圧が低いので、点灯回路の無負荷出力電圧を２００Ｖ以下にすることができる。これにより、点灯回路の小形化が可能になる。なお、水銀を封入したメタルハライドランプにおいては、４００Ｖ程度の無負荷出力電圧を必要としている。
【００４４】
請求項２に係る発明の高圧放電ランプは、耐火性で透光性の気密容器と；Ｗを主成分として気密容器の内部に離間対向して封装され、表面から深さ５ｎｍにおけるＷの酸化率が３０ＡＣ％以下の一対の電極と；気密容器の放電空間内に封入された放電媒体と；を具備していることを特徴としている。
【００４５】
本発明において、一対の電極は、Ｗを主成分とする耐火性で、かつ、導電性の材料により形成され、加えて表面から深さ５ｎｍにおけるＷの酸化率が３０ＡＣ％以下になっている。ここで、「表面からの深さ５ｎｍにおけるＷの酸化率」とは、表面から深さ５ｎｍ掘削し、現れた表面を上述のＸＰＳにより深さ２〜３ｎｍ、好ましくは５ｎｍの深さを測定したときの酸化率（ＡＣ％）を意味する。上記の構成であれば、気密容器の電極近傍（主として電極を包囲している接近した部位）に白濁、黒化、放電における明るさのちらつきなどの不具合現象が発生するのを効果的に抑制できることが分かった。これに対して、Ｗの酸化率が３０ＡＣ%を超えると、上記の改善効果が少なくなり、また上記の不具合現象が発生および侵入しやすさと深く関係していることから、表面からの深さ方向に指数関数的に減少するように分布している。表面から５ｎｍまでの深さ、例えば２〜３ｎｍに存在する酸化物が不純ガス発生源などとして主に影響するものと考えられる。しかし、この程度の深さであると、深さ方向に酸化物の変化が激しいので測定値に誤差を生じやすいが、深さ５ｎｍにおける酸化率であれば変化率が小さくなっているので、安定した値として正確に測定することができる。なお、電極の表面におけるＷの酸化層の深さが２０ｎｍ以下であれば、本発明の要件を満足しやすくなる。
【００４６】
請求項３に係る発明の高圧放電ランプの製造方法は、耐火性で透光性の気密容器を準備する第１の工程と；タングステン（Ｗ）を主成分として気密容器の内部に離間対向して封装され、表面におけるＷの酸化層の深さが２０ｎｍ以下の一対の電極を気密容器の内部に離間対向して封装して気密容器の内部に放電空間を形成する第３の工程と；気密容器の放電空間内に放電媒体を封入する第４の工程と；を具備していることを特徴としている。
【００４７】
本発明は、不純物の少ない電極を具備した高圧放電ランプの製造方法を規定している。すなわち、第２の工程において、電極素材について還元処理を行うことによって、表面におけるＷの酸化層の深さを２０ｎｍ以下にするものである。電極素材の還元処理は、Ｈ２雰囲気中において、電極材または電極用線材を１４００℃以上、好ましくは１９００℃以下の高温に所望時間、例えば０．５時間程度以上、好ましくは１時間程度以上の間加熱することによって行うことができる。なお、「電極用線材」とは、電極材として所定寸法に切断する以前の線材を意味する。また、電極材は、これを気密容器に封装することによって電極になる。
【００４８】
本発明において、第１、第３および第４の工程は、既知の工程を採用することができる。
【００４９】
そうして、本発明においては、第２の工程の還元処理を行うことによって電極の表面に形成されているＷの酸化層を効果的に薄くすることができる。そして、Ｗの酸化層を２０ｎｍ以下にした電極を封装して高圧放電ランプを製造するので、電極から放出されるＷ酸化物による不純物や不純ガスが顕著に低減して、気密容器の初期黒化や放電のちらつきなどの不具合発生が抑制されて初期全光束値が大きい高圧放電ランプを得ることができる。
【００５０】
請求項４に係る発明の高圧放電ランプ用電極は、酸化層の深さが２０ｎｍ以下であることを特徴としている。
【００５１】
本発明は、請求項１の発明を実施するのに用いることができる。
【００５２】
請求項５に係る発明の高圧放電ランプ用電極は、表面から深さ５ｎｍにおけるＷの酸化率が３０ＡＣ％以下であることを特徴としている。
【００５３】
本発明は、請求項２に係る発明を実施するのに用いることができ、また請求項３に係る発明の第２の工程によって得られる電極を規定している。
【発明の効果】
【００５４】
請求項１の発明によれば、Ｗの酸化層の深さが２０ｎｍ以下であることにより、封止などの製造時に発生する気密容器内面の初期黒化を抑制でき、初期全光束の低下や放電のちらつきなどの不具合発生を防止し、また初期全光束の低下を抑制した高圧放電ランプを提供することができる。
【００５５】
請求項２の発明によれば、電極の表面から深さ５ｎｍにおけるＷの酸化率が３０ＡＣ％以下であることにより、初期全光束の低下や放電のちらつきなどの不具合発生を抑制した高圧放電ランプを提供することができる。
【００５６】
請求項３によれば、電極を還元処理によってＷの酸化層の深さを２０ｎｍ以下にした電極を封装して高圧放電ランプを製造することにより、封止などの製造時に発生する気密容器内面の初期黒化を抑制でき、初期全光束の低下や放電のちらつきなどの不具合発生を防止した高圧放電ランプを提供することができる
請求項４および５の発明によれば、初期全光束の低下や放電のちらつきなどの不具合発生を防止した高圧放電ランプを製造するのに好適な高圧放電ランプ用電極を提供することができる。
【発明を実施するための最良の形態】
【００５７】
以下、図面を参照して本発明を実施するための形態を説明する。
【００５８】
図１および図２は、本発明の高圧放電ランプを実施するための一形態としての自動車前照灯用のメタルハライドランプを示し、図１はランプ全体の正面図、図２は発光管の拡大要部正面図である。本形態において、高圧放電ランプＨＰＤＬは、発光管ＩＴ、絶縁チューブＴ、外管ＯＴおよび口金Ｂからなる。
【００５９】
発光管ＩＴは、気密容器１、一対の電極１ｂ、１ｂ、封着金属箔２、一対の外部リード線３Ａ、３Ｂおよび放電媒体からなる。
【００６０】
気密容器１は、包囲部１ａおよび一対の封止部１ａ１を備えている。包囲部１ａは、中空で外形が紡錘形状に成形されてなり、その両端に一対の細長い封止部１ａ１を一体に備えているとともに、内部に細長いほぼ円柱状の放電空間１ｃが形成されている。放電空間１ｃの内容積は、０．１ｃｃ以下である。
【００６１】
電極１ｂは、純Ｗ線からなり、その基端部Ｅｂが封止部１ａ１に埋設された後述する封着金属箔２に溶接されるとともに、中間部が封止部１ａ１に緩く支持されることによって所定の位置に配設され、さらに図２に示すように、中間部の一部Ｅｍおよび先端部Ｅｔが放電空間１ｃ内に臨んでいる。また、電極１ｂの基端部Ｅｂは、封止部１ａ１内において、封着金属箔２の一端に溶接されている。
【００６２】
また、電極１ｂは、その放電空間１ｃ内に臨んでいる中間部の一部Ｅｍの酸化層の深さが２０ｎｍ以下で、かつ、表面から深さ５μｍにおけるＷの酸化率が３０ＡＣ％以下になっている。
【００６３】
なお、図１において、下方の封止部１ａ１を形成した後、封止管１ａ２が切断されないで封止部１ａ１の下部から一体に延長していて、口金Ｂ内へ延在している。
【００６４】
封着金属箔２は、モリブデン箔からなり、気密容器１の封止部１ａ１内に気密に埋設されている。
【００６５】
一対の外部リード線３Ａ、３Ｂは、その先端が気密容器１の両端の封止部１ａ１内において封着金属箔２の他端に溶接され、基端側が外部へ導出されている。図１において放電容器ＩＴから上方へ導出された外部リード線３Ａは、中間部が後述する外管ＯＴに沿って折り返されて後述する口金Ｂ内に導入されて図示しない口金端子の一方に接続している。図１において放電容器ＩＴから下方へ導出された外部リード線３Ｂは、管軸に沿って延在して口金Ｂ内に導入されて口金端子の他方に接続している。
【００６６】
気密容器１の包囲部１ａ内には、放電媒体として発光金属のハロゲン化物、ランプ電圧形成用金属のハロゲン化物および希ガスが封入されている。発光金属は、ナトリウムＮａおよびスカンジウムＳｃ、ランプ電圧形成用金属は、亜鉛Ｚｎである。
【００６７】
外管ＯＴは、紫外線カット性能を備えており、内部に放電容器ＩＴを収納していて、両端の縮径部４が放電容器ＩＴの封止部１ａ１にガラス溶着している。しかし、内部は気密ではなく、外気に連通している。
【００６８】
絶縁チューブＴは、セラミックスからなり、外部リード線３Ａを被覆している。
【００６９】
口金Ｂは、自動車前照灯用として規格化されているもので、放電容器ＩＴおよび外管ＯＴを中心軸に沿って植立して支持していて、自動車前照灯の背面に着脱可能に装着されるように構成されている。
【実施例】
【００７０】
放電容器ＩＴ
気密容器１ａ：石英ガラス製、球体長７ｍｍ、最大外径６ｍｍ、
最大内径２．４ｍｍ、内容積０．０２５ｃｃ
電極１ｂ    ：直径０．４０ｍｍの純Ｗ線、電極間距離４．２ｍｍ、
Ｗの酸化層の深さ２０ｎｍ、表面から深さ５ｎｍにおける酸化率２０                  ＣＡ％
放電媒体
金属ハロゲン化物：ＳｃＩ３−ＮａＩ−ＺｎＩ２＝０．３ｍｇ
希ガス      ：キセノンＸｅ１０気圧
外管ＯＴ      ：外径９ｍｍ、内径７ｍｍ、内部雰囲気；大気圧（大気）
点灯直後投入電力：８５Ｗ
点灯直後投入電流：２．８Ａ
安定時ランプ電圧：４２Ｖ
安定時ランプ電力：３５Ｗ
次に、本発明の高圧放電ランプの製造方法を実施するための第１の形態としての第２の工程における電極素材の実施例１の還元処理結果について表１を参照して比較例とともに説明する。なお、表中「ＷｘＯｙ」はＷの酸化物を示す。試料Ｎｏ．１、２は比較例である。分析結果は、いずれも電極素材の表面から深さ５ｎｍにおけるものである。
【００７１】
（表１）
No.  試料の種類      還元処理条件      分析結果：Ｗ(AC%)、ＷｘＯｙ(AC%)
１  未処理品              −                      22          88
２  還元処理品  Ｈ２雰囲気中,1350℃,1h            68          32
３  還元処理品  Ｈ２雰囲気中,1430℃,1h            75          25
４  還元処理品  Ｈ２雰囲気中,1600℃,1h            80          20
表１から理解できるように、第１の形態における試料３および４に示すように、本発明によれば、ＷｘＯｙ（ＡＣ％）が３０以下の電極を得られることを示している。
【００７２】
さらに、表１に示す試料を封装して実施例に示すのと同様な仕様の高圧放電ランプを製造して、点灯５４８時間における光束維持率を測定した結果について表２を参照して説明する。なお、試料Ｎｏ．は、表１における同一試料Ｎｏ．の試料を用いて製造した高圧放電ランプであることを示している。
【００７３】
（表２）
No.  試料の種類          光束維持率（％）
１  未処理品                ８３      
２  還元処理品              ８５      
３  還元処理品              ８８      
４  還元処理品              ９１      
表２から理解できるように、本発明の試料３、４によれば、光束維持率が比較例より明らかに優れている。
【００７４】
さらに、本発明の高圧放電ランプの製造方法を実施するための第２の形態としての第２の工程における電極素材の還元処理結果の酸化層厚について比較例とともに表３を参照して説明する。なお、資料No.Ｃの比較例は、強制酸化処理品である。
【００７５】
（表３）
No.    試料の種類        還元処理条件            酸化層厚(nm)
Ａ      比較例              −                        50
Ｂ      実施例        Ｈ２雰囲気中,1600℃,1h          20
Ｃ      比較例        大気炉,  600℃,  1min          200
次に、上記第２の形態および比較例の電極を用いて片側（1`st）封止を行い、黒化発生状態を調査した。なお、調査方法として、黒化発生状態は目視により、またＷ付着量(ＡＣ％)は気密容器内表面の黒化部をＸＰＳにて測定した。その結果を表４に示す。なお、試料No.は、表３における同一試料No.の試料を用いて封止した試料であることを示している。
【００７６】
（表４）
No.    試料の種類    黒化発生状態      Ｗ付着量(AC%)
Ａ      比較例            小                5
Ｂ      実施例            なし              <0.1（検出限界以下）
Ｃ      比較例            大                90
以上の結果から、封止時に発生する黒化は、Ｗの酸化層による影響が大きいことが分かる。また、電極還元処理によって酸化層の深さを２０ｎｍ以下にすることにより、黒化の抑制に顕著な効果のあることが分かる。
【００７７】
上記の資料に基づいて前記実施例に示すような自動車前照灯用のメタルハライドランプ（定格ランプ電力３５Ｗ、放電媒体：Ｎａ−Ｓｃ−Ｚｎ−Ｉ、Ｘｅ）を製作し、初期点灯試験を実施し、全光束を測定した。その結果を表５に示す。なお、試料No.は、表３における同一試料No.の試料を用いて製造した高圧放電ランプであることを示している。
【００７８】
（表５）
No.    試料の種類      全光束(lm)
Ａ      比較例            2650
Ｂ      実施例            2750
本発明の第２の形態によれば、封止時などのランプ製造時に発生する気密容器内面における初期黒化を抑制して、初期全光束の低下および寿命中における気密容器の膨らみや破裂などの不具合発生防止に効果のあることが分かる。
【００７９】
図３および図４は、本発明の高圧放電ランプを装着した自動車前照灯を示し、図３は前照灯全体の背面斜視図、図４は点灯回路の回路図である。各図において、自動車前照灯ＨＬは、自動車前照灯本体２１、高圧放電ランプＨＰＤＬおよび２つの点灯回路ＯＣにより構成されている。
【００８０】
自動車前照灯本体２１は、前面透過パネル２１ａ、リフレクタ２１ｂ、２１ｃ、ランプソケット２１ｄおよび取付部２１ｅなどから構成されている。前面レンズ２１ａは、自動車の外面と合わせた形状をなし、所要の光学的手段、例えばプリズムを備えている。リフレクタ２１ｂ、２１ｃは、各高圧放電ランプＨＰＤＬに配設されていて、それぞれに要求される配光特性を得るように構成されている。ランプソケット２１ｄは、点灯回路ＯＣの出力端に接続し、高圧放電ランプＨＰＤＬの口金２１ｄに装着される。取付部２１ｅは、自動車前照灯本体２１を自動車の所定の位置に取り付けるための手段である。
【００８１】
高圧放電ランプＨＰＤＬは、図１に示す構造を備えていて、水平点灯される。ランプソケット２１ｄは、口金に装着されて接続する。そうして、２灯の高圧放電ランプＨＰＤＬが自動車前照灯本体２１に装着されて、４灯式の自動車前照灯が構成される。各高圧放電ランプＨＰＤＬの発光部は、自動車前照灯本体２１のリフレクタ２１ｂ、２１ｃの焦点にほぼ位置する。
【００８２】
２つの点灯回路ＯＣは、それぞれ後述する回路構成を備えていて、金属製容器２２内に収納されているとともに、高圧放電ランプＨＰＤＬを付勢して点灯させる。
【００８３】
点灯回路ＯＣは、図４に示すように、直流電源１１、チョッパ１２、制御手段１３、ランプ電流検出手段１４、ランプ電圧検出手段１５、イグナイタ１６、高圧放電ランプＨＰＤＬ、フルブリッジインバータ１７により構成されていて、高圧放電ランプＨＰＤＬを点灯直後に直流点灯し、その後交流点灯する。
【００８４】
直流電源１１は、後述するチョッパ１２に対して直流電源を供給する手段であって、バッテリーまたは整流化直流電源が用いられる。自動車の場合には、一般的にバッテリーが用いられる。しかし、交流を整流する整流化直流電源であってもよい。必要に応じて電解コンデンサ１１ａを並列接続して平滑化を行う。
【００８５】
チョッパ１２は、直流電圧を所要値の直流電圧に変換するＤＣ−ＤＣ変換回路であって、後述するフルブリッジインバータ１７を介して高圧放電ランプＨＰＤＬを所要に制御する。直流電源電圧が低い場合には、昇圧チョッパを用い、反対に高い場合には降圧チョッパを用いる。
【００８６】
制御手段１３は、チョッパ１２を制御する。例えば、点灯直後には高圧放電ランプＨＰＤＬに定格ランプ電流の３倍以上のランプ電流をチョッパ２２からフルブリッジインバータ１７を経由して流し、その後時間の経過とともに徐々にランプ電流を絞っていき、やがて定格ランプ電流にするように制御する。また、制御手段１３は、ランプ電流とランプ電圧と相当するそれぞれの検出信号が後述するように帰還入力されることにより、定電力制御信号を発生して、チョッパ２２を定電力制御する。さらに、制御手段１３は、時間的な制御パターンが予め組み込まれたマイコンが内蔵されていて、点灯直後には定格ランプ電流の３倍以上のランプ電流を高圧放電ランプＨＰＤＬに流し、時間の経過とともにランプ電流を絞るようにチョッパ１２を制御するように構成されている。
【００８７】
ランプ電流検出手段１４は、フルブリッジインバータ１７を介してランプと直列に挿入されていて、ランプ電流に相当する電流を検出して制御手段１３に制御入力する。
【００８８】
ランプ電圧検出手段１５は、同様にフルブリッジインバータ１７を介して高圧放電ランプＨＰＤＬと並列的に接続されていて、ランプ電圧に相当する電圧を検出して制御手段２３に制御入力する。
【００８９】
イグナイタ１６は、フルブリッジインバータ１７と高圧放電ランプＨＰＤＬとの間に介在していて、始動時に約２０ｋＶ程度の始動パルス電圧を高圧放電ランプＨＰＤＬに供給できるように構成されている。
【００９０】
フルブリッジインバータ１７は、４つのＭＯＳＦＥＴＱ１、Ｑ２、Ｑ３およびＱ４からなるブリッジ回路、ブリッジ回路１７ａのＭＯＳＦＥＴＱ１およびＱ３と、Ｑ２およびＱ４とを交互にスイッチングさせるゲートドライブ回路２８ｂおよび極性反転回路ＩＮＶから構成されていて、チョッパ１２からの直流電圧を上記スイッチングにより矩形波の低周波交流電圧に変換して、高圧放電ランプＨＰＤＬに印加して、高圧放電ランプＨＰＤＬを低周波交流点灯させる。なお、点灯直後の直流点灯時には、ブリッジ回路１７ａの例えばＭＯＳＦＥＴＱ１およびＱ３を継続的にオンさせ、Ｑ２およびＱ４をオフさせる。
【００９１】
そうして、点灯回路ＯＣを用いて高圧放電ランプＨＰＤＬを最初直流点灯し、その後矩形波の低周波交流で点灯すると、点灯直後から所要の光束を発生する。これにより、自動車用ヘッドライトとして必要な電源投入後１秒後に定格に対して光束２５％、４秒後に光束８０％の点灯を実現することができる。
【図面の簡単な説明】
【００９２】
【図１】本発明の高圧放電ランプを実施するための一形態としての自動車前照灯用のメタルハライドランプを示すランプ全体の正面図
【図２】同じく発光管の拡大要部正面図
【図３】本発明の高圧放電ランプを装着した自動車前照灯を示し、図３は前照灯全体の背面斜視図
【図４】同じく点灯回路の回路図
【符号の説明】
【００９３】
１…気密容器、１ａ…包囲部、１ａ１…封止部、１ｃ…放電空間、１ｂ…電極、Ｅｂ…基端部、Ｅｍ…中間部の一部、Ｅｔ…先端部、２…封着金属箔、３Ａ、３Ｂ…外部リード線、ＩＴ…発光管
【図１】
2005123161.tif 000003
【図２】
2005123161.tif 000004
【図３】
2005123161.tif 000005
【図４】
2005123161.tif 000006